ЗАЩИТНЫЙ ТЕРМОКОМПЕНСИРУЮЩИЙ МЕМБРАННЫЙ МАТЕРИАЛ
PROTECTIVE TEMPERATURE-COMPENSATING MEMBRANE MATERIAL

Настоящее изобретение относится к области строительных материалов, в частности к теплозвукоизоляционным материалам.
Известно теплоизоляционное изделие, включающее минераловатный ковер, армирующий слой из стеклоткани, защитное полимерное покрытие и металлическое покрытие, при этом минераловатный ковер соединен прошивными нитями со стеклотканью, а полимерный материал нанесен в виде гранул с их последующим расплавлением (SU 1650441, 23.05.1991).
Недостатком известного изделия является сложность изготовления.
Известен рулонный теплоизоляционный материал, содержащий теплоизоляционный слой из стеклоткани, образованной переплетением нитей основы и утка, и экранирующий слой в виде металлизированного лавсана или алюминиевой фольги (Свидетельство на полезную модель 16161, 23.08.2000).
Недостатком известного материала повышенная теплопроводность и невысокие звукопоглощающие свойства.
2
Известен защитный термокомпенсирующий материал, который может быть использован в строительстве как мембранный, содержащий прокладочный слой волокнистого алюмоборсиликатного нетканого иглопробивного полотна с поверхностной плотностью 500-2000 г/м, экранирующий слой из лавсановой пленки, металлизированной с лицевой стороны, или из металлической фольги, при этом слои соединены термосвариваемым слоем из полиэтилена (Свидетельство на полезную модель 16160, 23.08.2000).
Известный материал имеет теплопроводность 0,04-0,05 Вт/м°С.
Задача, которая достигается в изобретении - расширение сфер использования материала за счет снижения его теплопроводности и абсолютной деформируемости.
3
2
Задача достигается описываемым защитным термокомпенсирующим мембранным материалом, содержащим прокладочный слой волокнистого нетканого неорганического материала и экранирующий слой металлической фольги, в котором прокладочный слой имеет объемную плотность 120-150 кг/м, выполнен из алюмосиликатного или стеклянного волокна, и покрыт с двух сторон защитной оболочкой из микроперфорированного нетканого полипропилена или из стеклоткани при поверхностной плотности оболочки 50-350 г/м.
2
2
Предпочтительно, оболочка из микроперфорированного нетканого полипропилена выполнена с поверхностной плотностью 50-100 г/м, а из стеклоткани - с поверхностной плотностью 100-350 г/м.
Предпочтительно, отношение толщины прокладочного слоя к толщине экранирующего слоя составляет (500-1000):1.
Материал, преимущественно, выполнен в виде полотна толщиной 12-16 мм, а также в виде полотна, свернутого в рулон.
Защитный термокомпенсирующий мембранный материал представлен на чертеже.
Материал содержит прокладочный слой 1, оболочку 2, экранирующий слой 3, прошивные нити 4.
Предложенный материал изготавливают следующим образом.
Алюмосиликатные или стеклянные супертонкие волокна подают на формование минераловатного ковра заданной объемной плотности. На полученный ковер с двух сторон накладывают оболочку из микроперфорированного полипропилена или стеклоткани заданной поверхностной плотности, подают на прошивочную машину и соединяют указанные детали продольными и поперечными швами. С одной стороны оболочки на поверхность ковра наносят слой алюминиевой фольги и фиксируют его с помощью металлических скоб, закрепляемых степлером.
В таблицах 1 и 2 приведены характеристики заявленного материала.
При использовании заявленного материала в составе многослойной ограждающей конструкции, где поверхность утеплителя непосредственно соприкасается с воздухом, как это имеет место в воздушных прослойках вентилируемых фасадных систем, теплоотдача будет снижена из-за наличия гладкой защитной мембраны.
Предложенный материал показал высокую эффективность при использовании его в качестве мембранного материала в конструкциях наружных стен с вентилируемыми фасадными системами, в конструкциях крыш с чердаком и мягкими кровлями, в конструкциях крыш жилых мансард, для изготовления шумоизолирующих полов с плавающей стяжкой, для шумоизоляции перегородок, стен, а также потолков в домах с железобетонными перекрытиями.
Таблица 1
№№ п/п
Наименование
Размерность
Значение
В соответст. с ТУ
Среднее по результатам сертификационных испытаний
1.
Теплопроводность в сухом состоянии
Вт/м°С
≤0,034
0,0333
2.
Теплопроводность для условий эксплуатации А и Б <img file="00000001.tif" he="10" wi="4" img-content="undefined" img-format="tif" />
Вт/м°С
≤0,036
<img file="00000002.tif" he="11" wi="11" img-content="undefined" img-format="tif" />
3.
Сопротивление паропроницанию
м<sup>2</sup>·Па/мг
≤0,1
0,087
4.
Плотность
кг/м<sup>3</sup>
≤175
162,7
5.
Влажность
мас.%
≤1,0
0,47
6.
Сорбционная влажность
мас.%
≤1,5
1,2
7.
Водопоглощение при частичном погружении
об.%
≤55
49,5
8.
Сопротивление воздухопроницанию <img file="00000003.tif" he="11" wi="29" img-content="undefined" img-format="tif" />
м<sup>2</sup>·Па/кг
≥0,1
<img file="00000004.tif" he="11" wi="11" img-content="undefined" img-format="tif" />
9.
Показатель теплоусвоения
Вт/м<sup>2</sup>°С
≤5,0
3,97
10.
Деформативность при вдавливании (абсолютная деформация)
мм
≤2,5
2,3
11.
Индекс снижения приведенного уровня ударного шума
дБа
≥20
29
12.
Класс звукопоглотителя
в области средних частот (400.1250Гц)
класс
третий
не указан
в области высоких частот (1600.5000 Гц)
класс
второй
не указан
13.
Динамический модуль упругости
при нагрузке 2000 Н/м<sup>2</sup>
МПа
≥0,20
при нагрузке 5000 Н/м<sup>2</sup>
МПа
≥0,26
14.
Класс горючести
<img file="00000005.tif" he="11" wi="23" img-content="undefined" img-format="tif" />
<img file="00000006.tif" he="10" wi="6" img-content="undefined" img-format="tif" />
15.
Класс воспламеняемости
<img file="00000005.tif" he="11" wi="23" img-content="undefined" img-format="tif" />
<img file="00000007.tif" he="10" wi="6" img-content="undefined" img-format="tif" />
16.
Класс дымообразования
<img file="00000005.tif" he="11" wi="23" img-content="undefined" img-format="tif" />
<img file="00000008.tif" he="11" wi="35" img-content="undefined" img-format="tif" />
Таблица 2
Коэффициент звукопоглощения на частотах (Гц)
В соотв. с:
125
250
500
1000
2000
4000
ТУ
≥0,05
≥0,05
≥0,1
≥0,22
≥0,53
≥0,97
Серт. исп.
0,05
0,05
0,1
0,22
0,54
0,98